(57)【特許請求の範囲】
【請求項１】
天然撚り数が１１０個／ｉｎｃｈ以上の木綿を６０重量％以上使用して構成される紡績糸を５０重量％以上含み、紡績糸の撚り係数が２．０〜４．０であり、かつ繊度が英式番手５０〜１２０番手である綿編物であって、紡績糸を構成する繊維のステープルダイヤグラムにおいて、最高繊維長ＯＡが４０ｍｍ以上であり、Ｌ′Ｔ／ＴＰ′＝０．１０〜０．１７であること、木綿が、マイクロネヤ繊度の平均繊度が２．６〜３．５μｇ／ｉｎｃｈの超長綿Ａ、及びマイクロネヤ繊度の平均繊度が３．６〜４．２μｇ／ｉｎｃｈの超長綿Ｂからなること、並びに仕上厚みが０．３〜０．７ｍｍであり、仕上目付が８５〜１３０ｇ／ｍ２であり、保温性が１６〜２３％であることを特徴とする綿編物。
【請求項２】
超長綿Ａと超長綿Ｂのマイクロネヤ繊度の平均繊度差が０．３以上であることを特徴とする請求項１に記載の綿編物。
【請求項３】
木綿が、有効繊維長３７〜４５ｍｍの超長綿Ａを２０〜９５重量％を含み、有効繊維長３４ｍｍ〜４２ｍｍの超長綿Ｂを８０〜５重量％含むことを特徴とする請求項１または２に記載の綿編物。
【発明の詳細な説明】
【技術分野】
【０００１】
本発明は、薄くて軽いながらも保温性に優れた新規な綿編物に関するものである。
【背景技術】
【０００２】
木綿編物は、吸湿性がよく、接触冷感があるため、一年のうち夏によく使われる素材である。この木綿編物を秋冬においても使えるようにするために、太い糸を使って厚みのある編地にしたり、起毛したりすることがよく行われている。しかし、このような素材は、保温性は高いが分厚く重い生地になってしまい、衣料品、特にインナー用途では着心地等の快適性がよいものではなかった。
【０００３】
一方、冬でも快適に使える素材として、特許文献１では、繊維長が非常に長く、繊度の小さいものを使って作った、ソフトでしなやかな風合を持ち光沢と保温性に優れた織物が提案されている。しかし、この方法でも使用する糸は英式番手１０〜６０番手と比較的太い糸を使っていることから、暖かいながらも薄くて軽いものではなかった。
【０００４】
また、特許文献２では、やわらかく、ふんわり、しっとり、すべすべした感触を実現し、副交感神経活動を促進し、リラックスする効果を発揮する、肌に直接つける衣服に使われる編物が提案されている。しかし、この方法では、芯部の撚り係数が０〜０．２であり、鞘部を構成する繊維の繊度が３〜２０ｄｔｅｘにした芯鞘複合糸とする特殊な紡績糸にする必要があった。
【先行技術文献】
【特許文献】
【０００５】
【特許文献１】特開平６−３１３２３６号公報
【特許文献２】特開２００５−３５０８０４号公報
【発明の概要】
【発明が解決しようとする課題】
【０００６】
本発明は、上述の従来技術の現状に鑑みて創案されたものであり、木綿繊維が主体の編地でありながら、薄くて軽くて、かつ保温性に優れたソフトな編物を提供することを目的とする。
【課題を解決するための手段】
【０００７】
本発明者は、上記目的を達成するために鋭意検討した結果、まず第一に、天然撚り数が特別な範囲にある木綿を原料として使うことにより、通常であれば実用的な強度を持たない甘撚りで極細の紡績糸を実用できるレベルに引き上げることができることを見い出した。この細く甘撚りで絞まりが少ない極細の紡績糸で編み上げた編地は、薄くて軽量でありながら、ふくらみのある柔らかさと暖かさを持った編地となった。
【０００８】
また、本発明者が検討を重ねた結果、天然撚りが多いだけでなく、太さの違った少なくとも２種の原綿を混合することにより、出来上がった編地に、より暖かみを持たせることができることを見い出した。この理由は、異繊度の原綿が混在することにより甘撚りにしたときの繊維間の空隙がより大きくなることが原因であると考えられる。
【０００９】
さらに、この繊度の違う２種の原綿は繊度だけでなく、個々の繊維の有効繊維長も特定することで、薄くて軽量でありながら、ふくらみのある柔らかさと暖かさを持った編地にするための紡績糸の構成がより明確になった。このような原綿を使って出来上がった紡績糸は、紡績糸を構成する原綿の分布に独自の特徴が現れることが判明した。その特徴はステープルダイヤグラムのパラメータとして表される。
【００１０】
本発明は、以上の知見に基づいてなされたものであり、以下の（１）〜（３）の構成を有するものである。
（１）天然撚り数が１１０個／ｉｎｃｈ以上の木綿を６０重量％以上使用して構成される紡績糸を５０重量％以上含み、紡績糸の撚り係数が２．０〜４．０であり、かつ繊度が英式番手５０〜１２０番手である綿編物であって、紡績糸を構成する繊維のステープルダイヤグラムにおいて、最高繊維長ＯＡが４０ｍｍ以上であり、Ｌ′Ｔ／ＴＰ′＝０．１０〜０．１７であること、木綿が、マイクロネヤ繊度の平均繊度が２．６〜３．５μｇ／ｉｎｃｈの超長綿Ａ、及びマイクロネヤ繊度の平均繊度が３．６〜４．２μｇ／ｉｎｃｈの超長綿Ｂからなること、並びに仕上厚みが０．３〜０．７ｍｍであり、仕上目付が８５〜１３０ｇ／ｍ２であり、保温性が１６〜２３％であることを特徴とする綿編物。
（２）超長綿Ａと超長綿Ｂのマイクロネヤ繊度の平均繊度差が０．３以上であることを特徴とする（１）に記載の綿編物。
（３）木綿が、有効繊維長３７〜４５ｍｍの超長綿Ａを２０〜９５重量％を含み、有効繊維長３４ｍｍ〜４２ｍｍの超長綿Ｂを８０〜５重量％含むことを特徴とする（１）または（２）に記載の綿編物。
【発明の効果】
【００１１】
本発明の綿編物でスポーツウェア、インナー、アウターなどの衣服を製造すれば、木綿を主体とする編物を用いながらも、薄くて軽くて暖かく、かつ快適な着用感が得られる衣服を提供することができる。
【図面の簡単な説明】
【００１２】
【図１】図１は、本発明の綿編物の編組織に使用されるフライスの組織図の一例を示す。
【図２】図２は、本発明の綿編物の編組織に使用される片袋の組織図の一例を示す。
【図３】図３は、紡績糸を構成する繊維のステープルダイアグラムの説明図である。
【図４】図４は、天然撚りの写真である。
【発明を実施するための形態】
【００１３】
以下、本発明の綿編物を詳細に説明する。
本発明の綿編物は、特定の高い天然撚り数の木綿を６０重量％以上使用して構成される紡績糸を５０重量％以上含むことを特徴とする。
【００１４】
本発明の綿編物の紡績糸に使用する木綿の天然撚り数は、編物を薄くて軽くて暖かいものにするために重要である。本発明の綿編物に用いる木綿の（平均）天然撚り数は１１０個／ｉｎｃｈ以上で多い程良いが、１１０〜２５０個／ｉｎｃｈであることが好ましい。より好ましくは１２０個／ｉｎｃｈ以上、更に好ましくは１３０個／ｉｎｃｈ以上であることが好ましい。２５０個／ｉｎｃｈを超えるものは現実的には得られにくい。天然撚りが多いと紡績糸の撚り数を落したときに繊維間の空隙ができやすく暖かい編物を作りやすい。また、天然撚りが多いことで通常より撚り数を下げても紡績糸の強度を維持しやすいため、強度の高い甘撚糸をつくることができる。
【００１５】
本発明の綿編物に使用する紡績糸の天然撚り数１１０個／ｃｍ以上の木綿の代表的なものとしては、海島綿、スビン綿、ギザ４５、７０、８８、中国新疆綿、ピマ綿等が挙げられる。但し、綿繊維の天然撚り数、有効繊維長、マイクロネヤ繊度等は、天候や気温で毎年変動するため、その年の綿繊維の性量を確認した上で所望の特性を有する繊維を用いることが必要である。なお、天然撚り数は、有効繊維長を測定したときに、その有効繊維長の繊維を抜き出して、光学顕微鏡を用いて天然撚り数を目視で測定する。
【００１６】
本発明の紡績糸は、上記の高い天然撚り数の木綿を６０重量％以上、好ましくは７０〜１００重量％含有する。残りの４０％未満で混合可能な繊維としては、オーストラリア綿、アプランド綿のような木綿や一般的な化合繊ステープルなどが挙げられる。そして、この特定の高い天然撚り数の木綿は、特にマイクロネヤ繊度の平均繊度が２．６〜３．５μｇ／ｉｎｃｈの超長綿Ａ、及びマイクロネヤ繊度の平均繊度が３．６〜４．２μｇ／ｉｎｃｈの超長綿Ｂからなることが好ましい。本発明の超長綿は、平均繊維長が３４ｍｍ以上でマイクロネヤ繊度（平均繊度）が４．２μｇ／ｉｎｃｈ以下のものを指す。平均繊維長及びマイクロネヤ繊度がこの範囲であると薄くて軽くて暖かい繊維を実現することができる。また、本発明では、同じ超長綿であってもマイクロネヤ繊度の違う超長綿Ａと超長綿Ｂの特定の二種類の超長綿を用いることで保温性を更に高めることができる。特定の二種類の超長綿を混合することで保温性が高まる理由は、高い天然撚り数を持つ繊維で繊度が異なる木綿を２種類以上組合わせることで紡績糸内の細かな空隙が増加するためであると考えられる。
【００１７】
本発明の超長綿Ａは、有効繊維長が３７〜４５ｍｍで、マイクロネヤ繊度（平均繊度）が２．６〜３．５μｇ／ｉｎｃｈのものであることが好ましく、超長綿の中でも特に細い繊維である。より好ましくはマイクロネヤ繊度が２．８〜３．４μｇ／ｉｎｃｈである。また、本発明の超長綿Ｂは、有効繊維長３４ｍｍ〜４２ｍｍで、マイクロネヤ繊度（平均繊度）が３．６〜４．２μｇ／ｉｎｃｈのものであることが好ましく、超長綿としては比較的太い繊維である。より好ましくは３．７〜４．０μｇ／ｉｎｃｈである。超長綿Ｂより太い繊維を使用すると、紡績糸横断面において構成される繊維の本数が少なくなり、甘撚りで極細の糸を実用的な強度で製造することが難しくなる。超長綿Ａと超長綿Ｂのマイクロネヤ繊度（平均繊度）の差は０．３以上であることが好ましい。より好ましくは０．５以上である。平均繊度差が０．３未満であると、２種類の超長綿を使うことによる保温性の向上効果が小さい。
【００１８】
本発明の紡績糸における木綿中の超長綿Ａの混率は２０〜９５重量％であることが好ましい。木綿として超長綿を一種類のみ用いる場合は超長綿Ａを単独で使用することが好ましい。木綿として超長綿を二種類以上用いる場合は、２番目に用いる繊維に超長綿Ｂを用いることが好ましい。超長綿Ｂを用いる場合の混率は５〜８０重量％とすることが好ましい。より好ましくは１０〜４５重量％である。超長綿Ａと超長綿Ｂの混率比は９５：５〜２０：８０の範囲であることが好ましい。混率比がこの範囲を外れると２種類の超長綿を用いることによる保温性の向上効果が少ない。尚、超長綿Ａ及びＢはそれぞれ２種以上の産地の違う原綿で構成していても構わない。また、紡績糸を構成する超長綿（ＡとＢの合計）の混率は６０重量％以上あることが好ましく、より好ましくは７０〜１００重量％である。超長綿の混率が６０重量％未満であると高い保温性が得られにくい。
【００１９】
本発明の紡績糸を解して、構成する繊維のステープルダイヤグラムを評価すると、そのダイアグラムは、繊維長のバラツキが少なく、繊維長の傾斜がなだらかなグラフとなるのが特徴である。ステープルダイアグラム、並びに最高繊維長ＯＡ及びＬ′Ｔ／ＴＰ′値の説明については、実施例の測定方法及び図３を参照されたい。繊維長のなだらかな傾斜を表すパラメータとして、最高繊維長ＯＡが４０ｍｍ以上であることが好ましく、より好ましくは４５〜５５ｍｍである。最高繊維長ＯＡが４０ｍｍ未満では、繊維長が短すぎて本発明の細い糸では撚を甘くして、かつ強度の高い紡績にするのが難しくなりやすい。また、５５ｍｍを超える木綿繊維を見つけるのは難しい。
【００２０】
本発明者らは、ステープルダイアグラムのＰＬ部分が糸質に直接関わる主体となる部分であり、紡績糸の均一性や紡績糸強度等の諸特性を決定づける部分と考えた。本発明の紡績糸を観察した結果、超長綿Ａ及びＢを合わせた紡績糸はステープルダイヤグラム（ＰＬ）間の繊維長差が少なくなり、ステープルダイアグラムの（ＰＬ）間の傾きが少なくなることを見い出した。このＰＬ間の傾きとしてＬ′Ｔ／ＴＰ′の好ましい範囲は０．１０〜０．１７である。Ｌ′Ｔ／ＴＰ′は有効繊維長付近の繊維長バラツキの大きさを示す。Ｌ′Ｔ／ＴＰ′が低いと、紡績に有効な繊維長範囲でなだらかな繊維長の勾配となっており、繊維長のバラツキが偏在していないことを示す。Ｌ′Ｔ／ＴＰ′のより好ましい範囲は０．１２〜０．１６である。さらに好ましくは０．１３〜０．１６である。Ｌ′Ｔ／ＴＰ′が０．１７より大きいと、繊維長の偏在化が大きく、保温性や風合の良さが得られにくくなる。また、Ｌ′Ｔ／ＴＰ′が０．１０未満の均一なバラツキにすることは天然の木綿では難しい。
【００２１】
本発明の紡績糸の撚り係数は、保温性の点から２．０〜４．０である。好ましくは２．５〜３．８である。２．０未満であると、紡績糸の強度が実用レベルに達しない場合があり、４．０を超えると、保温性が向上しにくく、また従来の綿素材の冷たい手触りになってしまいやすい。また、双糸又は三本撚として用いる場合は、単糸の撚り数（下撚り）に比べて０．３〜１．０倍の上撚り数とすればよい。好ましくは、下撚りと逆方向に０．５〜０．８倍程度の上撚りとするのがよい。
【００２２】
本発明の紡績糸の繊度は、英式番手で５０〜１２０番手である。好ましくは６０〜１００番手である。５０番手より太いと、この紡績糸を使った編地が重いものとなり、薄くて軽い編地を得られにくい。また、１２０番手を超えると、紡績糸が細くなりすぎて保温性が得られにくいし、甘撚にしたときの紡績糸の強度が実用レベルに達しない場合がある。尚、本発明の紡績糸は単糸でも双糸でも三本撚でもかまわないが、トータル繊度として５０番手以上であることが必要である。
【００２３】
本発明に用いる綿編物は、編組織を特に限定しないが、厚みが薄くなるように考慮すべきである。本発明の綿編物としては、例えば丸編のシングルニット、ダブルニット、又は経編でも良い。編物の厚みが大きくなり難い組織で好適なものとしては、フライス、片袋、天竺、ミラノリブ、リバーシブル、ベア天竺、ベアフライス、スムース等がある。本発明では、フライス（図１参照）、片袋（図２参照）、ベア天、ベアフライスが薄くて軽くて暖かい編物を作るために好ましい。薄くて軽い素材とするには編組織を適正な密度に設定することが好ましい。適正密度は編組織により変わるが、ウエール数２０〜５０個／ｉｎｃｈ、コース数３０〜１００個／ｉｎｃｈの範囲で適宜設定すればよい。
【００２４】
本発明の綿編物は、上述の紡績糸の混率が５０重量％を下回らない範囲で他の糸を交編することができる。しかし、薄くて軽い特性を維持するために用いる糸は６０番手以上の細い糸条であることが好ましい。より好ましくは８０番手である。６０番手以上の細い糸であれば特に限定しないが、例えば５０ｄｔｅｘ以下のフィラメントや、紡績糸または複合糸が好適に用いられる。
【００２５】
交編糸としては、具体的には、ナイロンやポリエステルのフィラメントまたはその仮撚加工糸であったり、短繊維や長繊維と弾性繊維を複合した被覆弾性糸が挙げられる。被覆弾性糸としては、フィラメントと弾性糸を合撚したＦＴＹ（フィラメント  ツイスティッド  ヤーン）、シングル（ダブル）カバーリング糸、エアーカバード糸、仮撚加工と同時混繊する仮撚複合糸等が用いられる。短繊維と弾性糸との複合糸としては、コアスパンヤーン、プライヤーン等が用いられる。弾性糸は、ポリウレタン系スパンデックス、ポリオレフィン系弾性糸、ポリエステル系弾性糸、ポリエステル系潜在捲縮糸等を用いることができる。弾性糸の繊度は２２ｄｔｅｘ以下のものを用いることが好適である。繊度が２２ｄｔｅｘを超えると、混繊糸繊度が大きくなってしまったり、混繊する非弾性糸とのバランスが悪くなる。混繊時の弾性糸ドラフト率は１．５〜２．５倍の低倍率にするのが好ましい。
【００２６】
本発明の綿編物の厚みは、０．２〜０．８ｍｍが好適である。より好適には０．３〜０．７ｍｍである。０．２ｍｍより薄いと、所望の保温性が得られにくく、０．８ｍｍより厚くなると、保温性は得られるが、薄くて軽い風合いが損われるおそれがある。本発明の綿編物は、目付が８０〜１５０ｇ／ｍ２が好ましい。より好ましくは８５〜１３０ｇ／ｍ２である。８０ｇ／ｍ２より軽いものは、密度が甘くなりすぎて、保温性が低下し、１５０ｇ／ｍ２より重いものは、薄くて軽い風合いが損われる傾向にある。
【００２７】
本発明の綿編物の染色加工は、通常のセルロース繊維や、他の繊維との混用編地の加工方法であれば良いが、本発明の紡績糸の繊維間空隙構造を潰さないよう張力に注意して加工する必要がある。例えば、乾燥や熱処理時に必要以上に編地にテンションや厚み方向の圧縮等をかけて加工しないこと等である。本発明の綿編物は、綿の加工に通常用いられている精練・漂白の方法が使える。下晒後、特にソフトでふくらみのある風合いとするために酵素処理や液安加工を施してもよい。
【００２８】
液安加工とは、綿編地を液体アンモニアに１〜６０秒（望ましくは３〜１０秒）浸漬処理した後、５〜９０秒（望ましくは５〜２０秒）以内にアンモニアを除去する加工である。
【００２９】
酵素処理とは、セルラーゼを使った綿の酵素減量加工である。編物の規格により酵素濃度、ＰＨ、温度、時間は変える必要があるが、通常は、酵素濃度０．１〜５．０％、ＰＨ３．５〜６．０、温度３０〜７０℃、時間３０〜１８０分で行なわれる。加工機械は浸漬タイプのなかでも液流方式が望ましく、浴比（被処理物：浴液）は１：５〜１：５０が普通である。こうして得られた木綿の減量率は１〜３０％とするのが好ましく、より好ましくは５〜２０％である。減量率が１％未満であると、繊維表面の第一壁の改質効果が少なく、保温性の向上効果が少ない。３０％を超えると、繊維の強度低下が大きくなり、編地の破裂強度等が衣料用に適さなくなりやすい。また、酵素減量により繊維強度が低下して、木綿編物のピリング性能を向上させることができるメリットもある。
【００３０】
本発明では、市販されている一般的なセルラーゼ酵素を用いればよいが、とくに次に示す改質セルラーゼを用いるのが好ましい。改質セルラーゼとは、優先的にセルロース繊維の表面に平均的に作用し、主として綿繊維の一次壁を優先的に加水分解反応を起こさせる効果があるもので、例えば水溶性高分子に固定化したセルラーゼ酵素（水溶性固定化セルラーゼ酵素）のことで、セルロース系繊維への親和性が高く、分子量数十万の巨大高分子である。また、液中培養によって得られた液状セルラーゼも使用できる。このセルラーゼ酵素で処理することにより保温性が向上する理由として、綿繊維の第１次壁が分解して繊維表面における微細構造の結晶領域を低下せしめることで繊維表面の熱伝導率を下げる効果や、酵素処理により発現したフィブリル毛羽による保温性向上効果も寄与していると考えられる。また、改質セルラーゼ酵素で処理した場合、第一次壁に集中的に作用するため、第二次壁より内部の脆化を抑えることができるので、繊維の強力低下が少なくできる。
【００３１】
本発明の綿編物には柔軟剤や帯電防止剤のような一般的な仕上加工を付与してもよいし、その他の各種機能加工を単独または併用して施しても良い。機能加工の例としては、親水加工などの防汚加工、ＵＶカット加工、静電加工、スキンケア加工などが挙げられるが、これに限定されるものではない。
【００３２】
本発明の綿編物の保温率は高い程良いが、好ましくは１６〜２３％である。１６％より低下すると着用したときの暖かみが劣る。３０％より高くなると薄地・軽量化が難しくなってくる。
【００３３】
本発明の綿編物の比容積は、上述のように作られると、４．２〜６．５ｃｍ３／ｇとなる。特に４．４〜６．０ｃｍ３／ｇとなる。この数値範囲は、保温性のある編物としてはさほど高くない値である。この原因は、薄くて軽い編物にしたことに原因があると推定するが、微細な空隙がある暖かい紡績糸の効果により見かけの比容積に比べて高い保温性を実現しているものと考えられる。
【００３４】
本発明の綿編物は、保温性が高いため、冬用衣料品に好適である。特に肌着やスポーツシャツ等の肌に直接接触する用途に適している。また、薄くて軽いため、上から重ね着してもゴアゴアした感じにならずに暖かく着用することができる。
【実施例】
【００３５】
次に実施例、比較例を用いて本発明を具体的に説明するが、本発明はこれらの実施例に限定されるものではない。これらの実施例における変更は、本発明の趣旨を逸脱しない限り、本発明の技術的範囲に含まれる。なお、本発明で用いた特性値の測定法は以下の通りである。
【００３６】
＜木綿繊維の有効繊維長＞
ＪＩＳ−Ｌ−１０１９−７．２．１の繊維長のＡ法（ダブルソータ法）に準拠して測定した。
【００３７】
＜最高繊維長ＯＡ、Ｌ′Ｔ／ＴＰ′値＞
ＪＩＳ−Ｌ−１０１９−７．２．１の繊維長のＡ法（ダブルソータ法）を用いて作図する。具体的には図３を参照されたい。図から最高繊維長ＯＡの長さ，Ｌ‘Ｔ／ＴＰの値を求める。
具体的には、図３において、ＯＱ＝（１／２）ＯＡとしＱから基線ＯＢに平行線を引き、曲線との交点をＰ′とする。Ｐ′からＯＢに垂線Ｐ′Ｐを立て、ＯＫ＝（１／４）ＯＰとしてＫからＯＢに垂線を立ててＫ′を求める。ＳＫ＝（１／２）ＫＫ′としＳからＯＢに平行線を引き、曲線との交点Ｒ′からＯＢに垂線Ｒ′Ｒを立てる。ＯＬ＝１／４ＯＲとし、Ｌから垂線を立てて曲線上にＬ′を求め、ＬＬ′を有効繊維長とする。
【００３８】
＜天然撚り数＞
ステープルダイアグラムの有効繊維長になる繊維を取りだし、繊維の片端末に初荷重０．０５ｇの初荷重を掛ける。７６ｍｍ×２６ｍｍのスライドガラスの短辺に沿ってスライドガラスの中央に、繊維長の真ん中がくるように初荷重を掛けたまま綿繊維を横たえる。その状態で繊維に流動パラフィンをたらしてから、空気が入らないよう２４ｍｍ×２４ｍｍのカバーガラスを被せて測定サンプルを作成する。その測定サンプルを光学顕微鏡にセットして、倍率３００で観察し、カバーガラスの端から端まで（２４ｍｍ）の捩れ数を測定し、１インチ間の個数に換算して求める。繊維５本を測定して、その平均値とした。測定すべき捩れ形状を図４に例示する。
【００３９】
＜木綿繊維のマイクロネヤ繊度の平均繊度＞
ＪＩＳ−Ｌ−１０１９−７．４．１の繊度のマイクロネヤによる方法に準拠して求めた。
【００４０】
＜編物の厚み＞
ＪＩＳ−Ｌ−１０１８−６．５のメリヤス生地試験方法の厚さに準拠して測定した。
【００４１】
＜編物の目付＞
ＪＩＳ−Ｌ−１０１８−６．４．２のメリヤス生地の試験方法の備考の目付けに準拠して測定した。
【００４２】
＜編物の比容積＞
編物の厚みと目付の測定値を用いて以下の式により比容積を算出した。
比容積（ｃｍ３／ｇ）＝｛編地の厚み（ｍｍ）／編地の目付（ｇ／ｍ２）｝×１０００
【００４３】
＜保温性＞
カトーテック社製のサーモラボＩＩを用い、２０℃、６５％ＲＨの環境下で、ＢＴ−ＢＯＸのＢＴ板（熱板）を人の皮膚温度を想定して３５℃に設定し、その上に試料を置き、熱移動量が平衡になったときの消費電力量Ｗを測定する。また、試料を置かない条件での消費電力量Ｗ０を計測する。以下の式で保温性を計算する。
保温性（％）＝｛（Ｗ０−Ｗ）／Ｗ０｝×１００
ＢＴ板は、サイズ１０ｃｍ×１０ｃｍであるが、試料は２０ｃｍ×２０ｃｍとする。通常は試料を熱板に接触させて測定するが、本発明の保温性は熱板の上に断熱性のある発砲スチロール等のスペーサーを設置して試料との空隙を５ｍｍ設けて計測を行う。なお、「暖かさ」の指標として、この保温性の測定結果において１６％以上を暖かいとして判定した。
【００４４】
＜風合い（ソフト性）＞
風合い評価は、約５０ｃｍ×５０ｃｍの大きさの編物を実施例と比較例のそれぞれについて準備し、それらの風合い評価を熟練者が行なった。比較例１の編物の柔かさを標準とし、それより少しだけ柔らかいものを△、明らかに柔らかいものを○、非常に柔らかいものを◎と評価した。標準に対して明らかに柔らかいものを合格と判断した。
【００４５】
＜糸切れ性＞
精紡機の糸切れ本数（本／４００ＳＰ・１ｈｒ）で判断した。評価基準は、糸切れ本数０〜２本を◎（良好），３〜４本を○（良い）、５〜８を△（やや悪い），９本以上（悪い）として判定した。
【００４６】
＜総繊度＞
ＪＩＳ−Ｌ−１０９５−９．４．２の方法で見掛けの綿番手（英式番手）を測定した。
【００４７】
＜撚り係数＞
ＪＩＳ−Ｌ−１０９５−９．１５Ａ法に準拠して撚り回数を測定して、下記式に当てはめて撚り係数（Ｋ）を求めた。
撚り係数（Ｋ）＝インチ当たりの撚り回数（Ｔ）／√番手（’ｓ）
【００４８】
（実施例１）
超長綿Ａとしてスビン綿（有効繊維長４２．５ｍｍ，繊度２．９μｇ／ｉｎｃｈ）とギザ４５綿（有効繊維長３９ｍｍ，繊度３．３μｇ／ｉｎｃｈ）、超長綿Ｂとしてギザ８８綿（有効繊維長３６ｍｍ，繊度３．９μｇ／ｉｎｃｈ）を２０：１０：７０の割合でＯＨＡＲＡ製混綿機を用いて混綿混紡した後、石川製作所製カード機を用いてカードスライバーを作った。コーマ機にかけて繊維長の長いものだけを残し、原織機製練条機に２回通して２５０ゲレン／６ｙｄのスライバーとした。更に豊田自動織機製粗紡機に通して６０ゲレン／１５ｙｄの粗糸を作成した。次いで精紡機でこの粗糸に約４０倍のドラフトをかけ、英式番手で８０番手の単糸を作製した。この紡績糸の撚り係数を測定すると３．２であった。
【００４９】
出来上がった紡績糸を１８”−１９Ｇのフライス編機（永田精機製）によりフライスを編成した。編成時の条件は、編成糸長３９０ｍｍ／１００ウエールとして図１に示す編組織にて編成した。
【００５０】
出来上がった編地に精練・漂白・酵素処理・染色・仕上処理を以下のように行った。精練漂白は日阪製作所製液流染色機ＮＳタイプを用いて、編地を開反せず下記処方１にて処理を行ったのち。湯洗３回・水洗行った。
処方１：苛性ソーダ（日本曹達製）５ｇ／Ｌ、
精練剤（日華化学（株）製ピッチランＬ２５０）２ｇ／Ｌ、
トリポリ燐酸ソーダ（多田薬品株製）２ｇ／Ｌ、
過酸化水素安定剤（日華化学（株）製ＰＬＣ７０００）１ｇ／Ｌ
３５％過酸化水素１５ｍｌ／Ｌ
パーソフタルＭＡＸ（日華化学株製浴中柔軟剤）１ｇ／Ｌ
浴比１：１０、温度９５℃・６０分間処理
続いて下記処方２にて酵素減量を行ってから、酵素失活処理として高温で湯洗・水洗を行なった。
処方２：スーパーバイオ  Ｋ―８０（改質セルラーゼ酵素）０．３％（洛東化成工業（株        ）製）
センカバッファー（ＰＨ調整剤）０．３％（センカ（株）製）
アピアゲンＡＧ―８５（界面活性剤）０．２％（洛東化成工業（株）製）
浴比１：１０  温度：５５℃・６０分処理
その後、下記処方３で反応染色し、ソーピング・中和・水洗した後、下記処方４にて柔軟処理を行った後、染色機から取出し、遠心脱水・拡布して、荒繰り、ショートループドライヤーで１５０℃・１分間処理して熱風乾燥した
処方３：反応染料（住化ケムテックス（株）製Ｓｕｍｉｆｉｘ  Ｓｕｐｒａ  ＢＬＵＥ          ＢＲＦ  １５０％  ｇｒａｎ．  １％ｏｗｆ
浴中柔軟剤（パーソフタルＭＡＸ）２ｇ／Ｌ
無水芒硝（東ソー（株）製）３０ｇ／Ｌ
アルカリ剤（明成化学工業（株）製ＭＳ１７１）５ｇ／Ｌ
浴比１：１０、染色温度６０℃×６０分
処方４：クラリアント社製サンドパームＭＥＪ―５０リキッド  １．０％ｏｗｆ
染色後、遠心脱水後、巾出し乾燥を行って性量調整し、最終生地として目付９５ｇ／ｍ２の生地を得た。密度の粗い面を表としたときの表面の編地密度が４３ウエール（Ｗ）／ｉｎｃｈ、５８コース（Ｃ）／ｉｎｃｈの編物を得た。実施例１の編物の詳細と評価結果を表１に示す。
【００５１】
（実施例２）
超長綿Ａとして実施例１と同じスビン綿とギザ４５綿、超長綿Ｂとして実施例１と同じギザ８８綿を７０：２０：１０の割合で混紡した以外は実施例１と同様に編物を得た。実施例２の編物の詳細と評価結果を表１に示す。
【００５２】
（実施例３）
超長綿Ａとして実施例１と同じスビン綿、超長綿Ｂとして実施例１と同じギザ８８綿を５０：５０の割合で混紡した以外は実施例１と同様に編物を得た。実施例３の編物の詳細と評価結果を表１に示す。
【００５３】
（実施例４）
実施例１の紡績糸を精紡にて撚り係数Ｋ＝３．８になるように精紡条件を変更した以外は実施例１と同様に編物を得た。実施例４の編物の詳細と評価結果を表１に示す。
【００５４】
（実施例５）
実施例１の紡績糸の精紡にて撚り係数Ｋ＝２．８になるように精紡条件を変更した以外は実施例１と同様に編物を得た。実施例５の編物の詳細と評価結果を表１に示す。
【００５５】
（実施例６）
超長綿Ａとして実施例１と同じスビン綿、超長綿Ｂとして実施例１と同じギザ８８綿、他繊維としてオーストラリア綿（有効繊維長２９ｍｍ，繊度４．３μｇ／ｉｎｃｈ）を５０：３０：２０の割合で混綿した以外は実施例１と同様に編物を得た。実施例６の編物の詳細と評価結果を表１に示す。
【００５６】
（実施例７）
超長綿Ａとして実施例１と同じギザ４５綿、他繊維として実施例６と同じオーストラリア綿を８０：２０の割合で混綿した以外は実施例１と同様に編物を得た。実施例７の編物の詳細と評価結果を表１に示す。
【００５７】
（実施例８）
精紡条件を変更して、紡績糸の繊度が英式番手で１００ｓ／１になるように条件を設定して、紡績糸繊度を１００ｓ／１にする以外は実施例１と同様に編物を得た。実施例８の編物の詳細と評価結果を表１に示す。
【００５８】
（実施例９）
実施例１で用いた紡績糸に対してＳＣＹ（Ｓｉｎｇｌｅ  Ｃｏｖｅｒｅｄ  Ｙａｒｎ）を２０％交編した。交編するＳＣＹは、ポリウレタン１７ｄｔｅｘ（東洋紡製エスパ（登録商標））をドラフト倍率を１．８倍として２８ｄｔｅｘフィラメント数３４のナイロンフィラメント（東洋紡製シルファイン（登録商標））と複合したものである。次いで前記紡績糸と該ナイロンＳＣＹを交編した片袋編地を１８′′−１９Ｇのフライス編機（永田精機製）により編成した。編成時の条件は、編成糸長で綿８０′ｓを４３０ｍｍ／１００ウエール、ナイロンＳＣＹを２４０ｍｍ／１００ウェールとして図２に示す編組織にて編成した。
【００５９】
実施例１と同様に染色加工を行ったが、染色工程では一浴目に反応染料にて綿を染色して湯洗い・中和してから、酸性染料にてナイロンを染色する浴法にて染色した。１浴目処方は実施例１と同じとし、２浴目の酸性染料による染色処方を下記処方で行った。洗浄以後の工程は実施例１と同様に行った。実施例９の編物の詳細と評価結果を表１に示す。
酸性染料の処方
酸性染料「Ｓｕｍｉｎｏｌ  Ｆａｓｔ  Ｂｌｕｅ  ＰＲ」（田岡化学社製）：０．２％ｏｗｆ、均染剤「Ｓａｎｄｏｇｅｎ  ＰＬＫ  」（クラリアント社製）
酢酸によりｐＨ＝４．０に調整、浴比１：１０，染色温度９５℃×３０分
【００６０】
（実施例１０）
実施例２で用いた紡績糸に対してＳＣＹ（Ｓｉｎｇｌｅ  Ｃｏｖｅｒｅｄ  Ｙａｒｎ）を２０％交編した以外は、実施例９と同じ条件で編成、染色加工して片袋を作成し、編物を得た。実施例１０の編物の詳細と評価結果を表１に示す。
【００６１】
（実施例１１）
染色加工で酵素減量を行わない以外は実施例１と同様にして編物を得た。実施例１１の編物の詳細と評価結果を表１に示す。
【００６２】
（比較例１）
使用する木綿わたをオーストラリア綿（平均繊維長２９ｍｍ，繊度４．３μｇ／ｉｎｃｈ）１００％で紡績する以外は実施例１と同様の条件で編物を得た。比較例１の編物の詳細と評価結果を表１に示す。出来上がった編地は風合いが硬く、保温性も低く満足の行くものではなかった。また、紡績のときに糸切れが多発し、編立て性も悪かった。
【００６３】
（比較例２）
実施例１の紡績糸の精紡にて撚り係数Ｋ＝４．５（強撚）になるように精紡条件を変更した以外は実施例１と同様に編物を得た。比較例２の編物の詳細と評価結果を表１に示す。出来上がった編地は風合いが硬く保温性が低いものであり、満足のいくものではなかった。
【００６４】
【表１】
0005832923.tif 000002
【産業上の利用可能性】
【００６５】
本発明は、木綿繊維が主体の編地でありながら、薄くて軽くて、かつ保温性に優れているので、冬物衣料、特に肌着やスポーツシャツ等の衣料に極めて有用である。
【図１】
0005832923.tif 000003
【図２】
0005832923.tif 000004
【図３】
0005832923.tif 000005
【図４】
0005832923.tif 000006